КОМПОЗИЦИЯ АМОРФНОГО АЛЮМОСИЛИКАТА И СПОСОБ ПОЛУЧЕНИЯ И ИСПОЛЬЗОВАНИЯ ТАКОЙ КОМПОЗИЦИИ

1. Способ получения композиции алюмосиликата, где способ включает
(а) объединение в зоне смешивания воды и сульфата алюминия для получения смеси с рН в диапазоне от 1,5 до 6,5;
(b) затем увеличение рН указанной смеси до величины в диапазоне от 7,5 до 12 путем добавления к указанной смеси в указанной зоне смешивания силиката натрия; и
(с) извлечение твердого осадка из указанной смеси в указанной зоне смешивания, где указанный твердый осадок содержит указанную композицию алюмосиликата.
2. Способ по п.1, дополнительно включающий до стадии извлечения (с):
(d) после стадии (b) увеличения рН уменьшение рН указанной смеси до величины в диапазоне от 1,5 до 6,5 путем добавления к указанной смеси в указанной зоне смешивания сульфата алюминия;
(е) затем увеличение рН указанной смеси до величины в диапазоне от 7,5 до 12 путем добавления к указанной смеси в указанной зоне смешивания алюмината натрия.
3. Способ по п.2, дополнительно включающий
(f) после стадии (е) увеличения рН уменьшение рН указанной смеси до величины в диапазоне от 1,5 до 6,5 путем добавления к указанной смеси в указанной зоне смешивания сульфата алюминия; и
(е) затем увеличение рН указанной смеси до величины в диапазоне от 7,5 до 12 путем добавления к указанной смеси в указанной зоне смешивания силиката натрия.
4. Способ получения композиции алюмосиликата, где способ включает
образование внутри зоны смешивания твердого осадка, содержащего алюмосиликат путем
(а) введения в указанную зону смешивания воды;
(b) введения в указанную зону смешивания сульфата алюминия так, чтобы образовалась смесь, содержащая воду и сульфат алюминия, с рН в диапазоне от 1,5 до 6,5;
(с) затем введения в указанную зону смешивания алюмината натрия для, тем самым, увеличения рН указанной смеси до значения в диапазоне от 7,5 до 12;
(d) затем введения в указанную зону смешивания сульфата алюминия для, тем самым, уменьшения рН указанной смеси до значения в диапазоне от 1,5 до 6,5; и
(е) затем введения в указанную зону смешивания силиката натрия для, тем самым, увеличения рН указанной смеси до значения в диапазоне от 7,5 до 12; и
извлечение указанного твердого осадка из указанной смеси.
5. Способ по п.4, дополнительно включающий до стадии извлечения
(f) после стадии (е) введение в указанную зону смешивания сульфата алюминия для, тем самым, уменьшения рН указанной смеси до значения в диапазоне от 1,5 до 6,5;
(g) затем введение в указанную зону смешивания алюмината натрия для, тем самым, увеличения рН указанной смеси до значения в диапазоне от 7,5 до 12;
(h) затем введение в указанную зону смешивания сульфата алюминия для, тем самым, уменьшения рН указанной смеси до значения в диапазоне от 1,5 до 6,5; и
(i) затем введение в указанную зону смешивания силиката натрия для, тем самым, увеличения рН указанной смеси до значения в диапазоне от 7,5 до 12.
6. Способ получения композиции аморфного алюмосиликата, где способ включает
(а) объединение воды и сульфата алюминия для получения первой смеси с рН в диапазоне от 1,5 до 6,5;
(b) добавление к указанной первой смеси алюмината натрия для получения второй смеси с рН в диапазоне от 7,5 до 12;
(с) добавление к указанной второй смеси сульфата алюминия для получения третьей смеси с рН в диапазоне от 1,5 до 6,5;
(d) добавление к указанной третьей смеси силиката натрия для получения четвертой смеси с рН в диапазоне от 7,5 до 12;
(е) добавление к указанной четвертой смеси сульфата алюминия для получения пятой смеси с рН в диапазоне от 1,5 до 6,5;
(f) добавление к указанной пятой смеси алюмината натрия для получения шестой смеси с рН в диапазоне от 7,5 до 12;
(g) добавление к указанной шестой смеси сульфата алюминия для получения седьмой смеси с рН в диапазоне от 1,5 до 6,5;
(h) добавление к указанной седьмой смеси силиката натрия для получения восьмой смеси с рН в диапазоне от 7,5 до 12; и
(i) извлечение твердого осадка из указанной восьмой смеси, где указанный твердый осадок включает указанную композицию аморфного алюмосиликата.
7. Композиция порошка алюмосиликата, содержащая
аморфный алюмосиликат с отношением А/В, превышающим 2,2.
8. Композиция порошка алюмосиликата по п.7, где аморфный алюмосиликат характеризуется сильным пиком пентакоординации спектра ЯМР алюминия, на который приходится более 30% алюминия в указанном аморфном алюмосиликате.
9. Композиция алюмосиликата по п.8, где указанный аморфный алюмосиликат характеризуется содержанием оксида кремния в диапазоне от 10 до 90 вес.% и содержанием оксида алюминия в диапазоне от 10 до 90 вес.%.